СПОСОБ ОБРАБОТКИ МЕТАЛЛИЧЕСКОГО ЛИСТА ДЛЯ УМЕНЬШЕНИЯ ЕГО ПОТЕМНЕНИЯ ИЛИ ПОТУСКНЕНИЯ ПРИ ХРАНЕНИИ И МЕТАЛЛИЧЕСКИЙ ЛИСТ, ОБРАБОТАННЫЙ ЭТИМ СПОСОБОМ

1. Способ обработки протягиваемой металлической ленты (3), включающий в себя стадии, на которых:
создают стальную ленту (3) с нанесенным по меньшей мере на одну из ее сторон (5) покрытием (7), содержащим от 0,1 до 20 мас.% магния, при необходимости, от 0,1 до 20 мас.% алюминия, остальное - цинк, возможные, обусловленные процессом примеси и, при необходимости, один или несколько дополнительных элементов, выбранных из Si, Sb, Pb, Ti, Ca, Mn, Sn, La, Ce, Cr, Ni, Zr и Bi, при этом массовое содержание каждого дополнительного элемента составляет менее 0,3%,
-
2
на покрытие (7) наносят путем простого контактирования обрабатывающий водный раствор, содержащий по меньшей мере 0,01 мол/л хлорида цинка, но не содержащий ни хлорида натрия, ни хлорида калия, при этом температуру, время контактирования с покрытием (7) и концентрацию хлорид-ионов Cl задают такими, чтобы на покрытии (7) образовался слой (13) на основе гидроксихлорида цинка, имеющий массу хлора по меньшей мере 1 мг/м, при этом слой (13) не содержит ни гидроцинкита, ни смешанных гидроксикарбонатов цинка и алюминия.
2. Способ по п. 1, дополнительно содержащий стадию сушки после нанесения обрабатывающего водного раствора.
2+
-5
3. Способ по п. 1 или 2, в котором обрабатывающий водный раствор дополнительно содержит ионы Mg при концентрации от 5⋅10 до 0,25 моля/л.
2+
4. Способ по п. 3, в котором ионы Mg вводят в водный раствор в виде хлорида магния.
5. Способ по любому из пп. 1, 2 или 4, в котором обрабатывающий водный раствор не содержит солей хлорида, отличных от хлорида цинка и/или хлорида магния.
6. Способ по п. 3, в котором обрабатывающий водный раствор не содержит солей хлорида, отличных от хлорида цинка и/или хлорида магния.
7. Способ обработки протягиваемой металлической ленты (3), включающий в себя стадии, на которых:
создают стальную ленту (3) с нанесенным по меньшей мере на одну из ее сторон (5) покрытием (7), содержащим от 0,1 до 20 мас.% магния, при необходимости, от 0,1 до 20 мас.% алюминия, остальное - цинк, возможные, обусловленные процессом примеси и, при необходимости, один или несколько дополнительных элементов, выбранных из Si, Sb, Pb, Ti, Ca, Mn, Sn, La, Ce, Cr, Ni, Zr и Bi, при этом массовое содержание каждого дополнительного элемента составляет менее 0,3%,
-
2
наносят при анодной поляризации на покрытие (7) обрабатывающий водный раствор с рН от 7 до 10, содержащий по меньшей мере 0,01 мол/л хлорид-ионов Cl, при этом количество электрических зарядов, циркулирующих во время обработки, задают таким образом, чтобы на покрытии (7) образовался слой (13) на основе гидроксихлорида цинка, имеющий массу хлора по меньшей мере 1 мг/м, при этом слой (13) не содержит ни гидроцинкита, ни смешанных гидроксикарбонатов цинка и алюминия, и
промывают обработанную поверхность.
8. Способ по п. 7, дополнительно содержащий стадию сушки после промывки.
2
9. Лист (1), содержащий стальную подложку (3) с нанесенным по меньшей мере на одну из ее поверхностей (5) покрытием (7), содержащим от 0,1 до 20 мас.% магния, при необходимости, 0,1-20 мас.% алюминия, остальное - цинк, возможные, обусловленные процессом примеси и при необходимости один или несколько дополнительных элементов, выбранных из Si, Sb, Pb, Ti, Ca, Mn, Sn, La, Ce, Cr, Ni, Zr и Bi, при этом массовое содержание каждого дополнительного элемента составляет менее 0,3%, причем покрытие (7) содержит слой (13) на основе гидроксихлорида цинка, имеющий массу хлора по меньшей мере 1 мг/м, при этом слой (13) не содержит ни гидроцинкита, ни смешанных гидроксикарбонатов цинка и алюминия, ни водорастворимых соединений натрия или калия.
10. Лист по п. 9, в котором этом покрытие (7) дополнительно содержит алюминий при массовом содержании от 0,1 до 20%.
11. Лист по п. 9, в котором покрытие (7) содержит от 14 до 18 мас.% магния, остальное - цинк.
2
12. Лист по любому из пп. 9-11, в котором масса слоя хлора составляет менее 70 мг/м.
2
13. Лист по п. 12, в котором масса слоя хлора составляет от 8 до 60 мг/м.
14. Лист по любому из пп. 9-11, в котором слой (13) равномерно распределен по всей поверхности покрытия (7).
15. Лист по любому из пп. 9-11, в котором слой (13) не содержит водорастворимого соединения кальция.
16. Лист по любому из пп. 9-11, в котором слой (13) не содержит водорастворимого соединения отличного от соединений цинка и/или магния.